(57)【要約】【課題】本発明は、着色の原因となる物質が十分に少なく、色相に優れたセルロースアセテートを提供することを目的とする。【解決手段】下記一般式（ａ）で表される化合物の含有量が０ｐｐｂ以上１００ｐｐｂ以下であり、アセチル総置換度が２．３以上２．６以下である、セルロースアセテート。  【化１】2020007516.tif 000006 【選択図】なし【特許請求の範囲】
【請求項１】
下記一般式（ａ）で表される化合物の含有量が０ｐｐｂ以上１００ｐｐｂ以下であり、
アセチル総置換度が２．３以上２．６以下である、セルロースアセテート。
【化１】
2020007516.tif 000005
【請求項２】
パルプと酢酸とを接触させて前処理する工程（１）、
前記前処理をした後、前記パルプに含まれるセルロースを無水酢酸と反応させてアセチル化する工程（２）、
前記アセチル化により得られたセルロースアセテートを加水分解する工程（３）、及び
前記加水分解によりアセチル置換度が調整されたセルロースアセテートを沈殿する工程（４）を有し、
前記加水分解工程（３）までにジアセトアミドを添加する、セルロースアセテートの製造方法。
【請求項３】
前記アセチル化工程（２）において、前記無水酢酸にジアセトアミドを添加する、請求項２に記載のセルロースアセテートの製造方法。
【請求項４】
前記無水酢酸の重量に対して５０ｐｐｍ以上２００ｐｐｍ以下のジアセトアミドを添加する、請求項３に記載のセルロースアセテートの製造方法。
【請求項５】
前記前処理工程（１）において、前記酢酸にジアセトアミドを添加する、請求項２〜４のいずれか一項に記載のセルロースアセテートの製造方法。
【請求項６】
前記酢酸の重量に対して３５０ｐｐｍ以上１５００ｐｐｍ以下のジアセトアミドを添加する、請求項５に記載のセルロースアセテートの製造方法。
【請求項７】
前記アセチル化工程（２）において、アセチル化反応開始時にアセチル化反応系内の真空度を９．３ｋＰａ以下とする、請求項２〜６の何れか一項に記載のセルロースアセテートの製造方法。
【請求項８】
前記加水分解工程（３）において、反応系内の最高到達温度を１００℃以上２００℃以下とする、請求項２〜７の何れか一項に記載のセルロースアセテートの製造方法。
【発明の詳細な説明】
【技術分野】
【０００１】
本発明は、セルロースアセテート及びセルロースアセテートの製造方法に関する。
【背景技術】
【０００２】
セルロースアセテートは、セルロース誘導体であるセルロースの有機酸エステルの一つであって、その用途は、衣料品繊維、タバコ用のフィルターまたはチップ、プラスチックス、フィルム、塗料、医薬品、食料、化粧品、及び建築用途など多岐にわたり、セルロース誘導体の中でも生産量が多く、工業的に重要なものである。
【０００３】
代表的なセルロースアセテートの工業的製法としては、無水酢酸を酢化剤、酢酸を希釈剤、硫酸を触媒とするいわゆる酢酸法が挙げられる。酢酸法の基本的工程は、（１）α−セルロース含有率の比較的高いパルプ原料（溶解パルプ）を、離解、解砕、または離解及び解砕後、酢酸を散布混合する前処理工程と、（２）無水酢酸、酢酸及び酢化触媒（例えば硫酸）よりなる混酸で、（１）の前処理パルプを反応させる酢化工程と、（３）セルロースアセテートを加水分解して所望の酢化度のセルロースアセテートとする熟成工程と、（４）加水分解反応の終了したセルロースアセテートとを反応溶液から沈殿分離、精製、安定化、及び乾燥する後処理工程より成る（特許文献１、非特許文献１）。
【０００４】
以上のような方法で製造されるセルロースアセテートは、一般に若干の黄色を帯びており、要求される他の諸性質を満足していても外観に難があり、この点で著しい商品価値の低下を招いている。この着色は、セルロース原料であるパルプ、特には木材パルプに含有されるヘミセルロース成分から生じる黄色性の主要因であると指摘される（非特許文献２、３）。
【０００５】
例えば、木材パルプを原料とするセルロースアセテートの製造工程において、有機溶媒を添加することでグルコマンナンのアセチル化物を有機溶媒中に抽出させる方法により、透明性に優れたセルロースアセテートを取得できること（特許文献２）、また、熟成後の二酢酸セルロースを、当該二酢酸セルロースを溶解し得る溶媒に一旦溶解した後、これを回収する方法により、透明性に優れた二酢酸セルロースを取得できること（特許文献３）が開示されている。
【先行技術文献】
【特許文献】
【０００６】
【特許文献１】特開昭５６−０５９８０１号公報
【特許文献２】特開平０６−１５７６０１号公報
【特許文献３】特開平０６−１５７６０２号公報
【非特許文献】
【０００７】
【非特許文献１】Macromol. Symp. 2004, 208, 49-60
【非特許文献２】J. D. Wilson, R. S. Tabke, Tappi, 57, 77 (1974)
【非特許文献３】F. L. Wells, W. C. Shattner, A. Walker, Tappi, 46, 581 (1963)
【発明の概要】
【発明が解決しようとする課題】
【０００８】
しかしながら、上記のような従来の製造方法により得られたセルロースアセテートは、着色の原因となる物質が十分に低減されたものではなかった。
【０００９】
本発明者らが検討したところ、上記の従来着目されたヘミセルロース成分すなわちグルコマンナンのアセチル化物以外にも、セルロースに含まれる物質を出発原料として生成する着色物質が存在することが判明した。すなわち、原材料中に含まれるフルフラール（furfural）を出発原料とする着色物質である。フルフラールは芳香族アルデヒドの一種で示性式は（Ｃ４Ｈ３Ｏ）ＣＨＯ、ＩＵＰＡＣ命名法では２−フランカルボキシアルデヒド（2-furancarboxaldehyde）である。
【００１０】
多くのセルロースは、ヘミセルロース成分を含んでいるが、希硫酸と共に加熱すると、ヘミセルロース成分が加水分解し、主にキシロースなどの糖類に変わる。同じ条件下で、さらにキシロースなどのＣ５糖類は脱水して、水分子３つを出してフルフラールに変わる。フルフラールは、アルコール及びエーテルなどのほとんどの有機溶剤に対して易溶である。しかしながら、フルフラールは、セルロースのアセチル化の過程で重合され、アセチル化の過程で一般的に溶媒として用いられる酢酸を含む、ほとんどの有機溶媒に不溶性或いは難溶性となることから、生成物であるセルロースアセテートに残留して、その色味を悪くすることを、本発明者らは見出し本発明に想到した。
【００１１】
特には、αセルロース成分が低いパルプ、言い換えれば、溶解パルプではないパルプを原料として用いた場合には、ヘミセルロース成分が多く、そのアセチル化工程でフルフラールの重合成分が多くなり、その結果、着色が著しくなることを見出した。
【００１２】
本発明は、着色の原因となる物質が十分に少なく、色相に優れたセルロースアセテートを提供することを目的とする。
【課題を解決するための手段】
【００１３】
本発明の第一は、下記一般式（ａ）で表される化合物の含有量が０ｐｐｂ以上１００ｐｐｂ以下であり、アセチル総置換度が２．３以上２．６以下である、セルロースアセテートに関する。
【化１】
2020007516.tif 000002
【００１４】
本発明の第二は、パルプと酢酸とを接触させて前処理する工程（１）、前記前処理をした後、前記パルプに含まれるセルロースを無水酢酸と反応させてアセチル化する工程（２）、前記アセチル化により得られたセルロースアセテートを加水分解する工程（３）、及び前記加水分解によりアセチル置換度が調整されたセルロースアセテートを沈殿する工程（４）を有し、前記加水分解工程（３）までにジアセトアミドを添加する、セルロースアセテートの製造方法に関する。
【００１５】
前記セルロースアセテートの製造方法では、前記アセチル化工程（２）において、前記無水酢酸にジアセトアミドを添加してもよい。
【００１６】
前記セルロースアセテートの製造方法では、前記無水酢酸の重量に対して５０ｐｐｍ以上２００ｐｐｍ以下のジアセトアミドを添加してもよい。
【００１７】
前記セルロースアセテートの製造方法では、前記前処理工程（１）において、前記酢酸にジアセトアミドを添加してもよい。
【００１８】
前記セルロースアセテートの製造方法では、前記酢酸の重量に対して３５０ｐｐｍ以上１５００ｐｐｍ以下のジアセトアミドを添加してもよい。
【００１９】
前記セルロースアセテートの製造方法では、前記アセチル化工程（２）において、アセチル化反応開始時にアセチル化反応系内の真空度を９．３ｋＰａ以下としてもよい。
【００２０】
前記セルロースアセテートの製造方法では、前記加水分解工程（３）において、反応系内の最高到達温度を１００℃以上２００℃以下としてもよい。
【発明の効果】
【００２１】
本発明によれば、着色の原因となる物質が十分に少なく、色相に優れたセルロースアセテートを提供することができる。
【発明を実施するための形態】
【００２２】
以下、好ましい実施の形態の一例を具体的に説明する。
【００２３】
［セルロースアセテート］
本開示のセルロースアセテートは、下記一般式（ａ）で表される化合物の含有量が０ｐｐｂ以上１００ｐｐｂ以下であり、アセチル総置換度が２．３以上２．６以下である。
【化２】
2020007516.tif 000003
【００２４】
上記一般式（ａ）で表される化合物において、「ｎ＝２−８」は、ｎが２以上８以下のうち何れかの整数であることを示す。
【００２５】
本開示のセルロースアセテートは、上記一般式（ａ）で表される化合物の含有量が０ｐｐｂ以上１００ｐｐｂ以下であるところ、その含有量は、０ｐｐｂ以上８０ｐｐｂ以下が好ましく、０ｐｐｂ以上５０ｐｐｂ以下がより好ましく、０ｐｐｂ以上３０ｐｐｂ以下がさらに好ましい。上記一般式（ａ）で表される化合物は、セルロースアセテートの製造工程において生じるフルフラールの重合体であって、セルロースアセテートの着色の直接の原因となる物質、特に吸光度法色相の値を高くする原因となる物質である。そのため、その含有量はより少ない方が好ましく、０ｐｐｂが最も好ましい。
【００２６】
本開示のセルロースアセテートにおける上記一般式（ａ）で表される化合物の含有量は、高速液体クロマトグラフィー（ＨＰＬＣ）によって定量することができる。ＨＰＬＣによる測定条件は、例えば次のとおりである。
分析装置：Ｃｏｒｏｎａ  ＣＡＤ（Ｔｈｅｒｍｏ社製）
カラム：ＵＬＴＲＯＮ  ＡＦ−ＨＩＬＩＣ−ＣＤ（４．６φ×１００ｍｍ，５μｍ）（信和化工株式会社製）
カラム温度：３０℃
溶離液：Ａ液：１０ｍＭ  酢酸アンモニウム（ｐＨ６．８）、Ｂ液:アセトニトリル（ＨＰＬＣ用）
グラジエント：Ａ液／Ｂ液＝１０／９０（２５ｍｉｎ）→Ａ液／Ｂ液＝５０／５０（０．１ｍｉｎ）→Ａ液／Ｂ液＝１０／９０（２９．９ｍｉｎ）  合計５５ｍｉｎ
流量：０．４ｍＬ／ｍｉｎ
検出：ＣＡＤＰＤＡ（Ｔｈｅｒｍｏ社製）
Ａ:シグナル２２０ｎｍ、バンド幅１０ｎｍ、リファレンスＯＦＦ、スリット１ｎｍ
Ｂ:シグナル２８５ｎｍ、バンド幅１０ｎｍ、リファレンスＯＦＦ、スリット１ｎｍ
Ｃ:シグナル３８０ｎｍ、バンド幅１０ｎｍ、リファレンスＯＦＦ、スリット１ｎｍ
Ｄ:シグナル４３０ｎｍ、バンド幅１０ｎｍ、リファレンスＯＦＦ、スリット１ｎｍ
スペクトル保存全てシグナル１９０〜６００ｎｍ
注入量：１５μＬ
【００２７】
（アセチル総置換度）
本開示のセルロースアセテートのアセチル総置換度は、２．３以上２．６以下であるところ、２．４以上２．６以下であってよく、２．４以上２．５以下であってよい。アセチル総置換度をより低くしようとすれば、加水分解を行って、脱アセチル化を進行する必要があるが、脱アセチル化の進行に伴い、上記一般式（ａ）で表される化合物も発生しやすくなる。しかしながら、本開示のセルロースアセテートは、アセチル総置換度が２．３以上２．６以下と低いにもかかわらず、上記一般式（ａ）で表される化合物の含有量が十分に低く、優れた色相を有する。
【００２８】
アセチル総置換度は、セルロースアセテートのグルコース環の２，３，６位の各アセチル平均置換度の和である。
【００２９】
セルロースアセテートのアセチル総置換度は、セルロースアセテートを置換度に応じた適切な溶媒に溶解し、セルロースアセテートの置換度を求める公知の滴定法により測定できる。アセチル総置換度は、手塚（Ｔｅｚｕｋａ,  Ｃａｒｂｏｎｙｄｒ.  Ｒｅｓ.  ２７３,  ８３（１９９５））の方法に従い、セルロースアセテートの水酸基を完全誘導体化セルロースアセテートプロピオネート（ＣＡＰ）とした後、重クロロホルムに溶解し、ＮＭＲ（13Ｃ−ＮＭＲまたは1Ｈ−ＮＭＲ）により測定することができる。
【００３０】
さらに、アセチル総置換度は、ＡＳＴＭ：Ｄ−８１７−９１（セルロースアセテートなどの試験方法）における酢化度の測定法に準じて求めた酢化度を次式で換算することにより求められる。これは、最も一般的なセルロースアセテートのアセチル総置換度の求め方である。
ＤＳ＝１６２．１４×ＡＶ×０．０１／（６０．０５２−４２．０３７×ＡＶ×０．０１）
ＤＳ：アセチル総置換度
ＡＶ：酢化度（％）
【００３１】
まず、乾燥したセルロースアセテート（試料）５００ｍｇを精秤し、超純水とアセトンとの混合溶液（容量比４：１）５０ｍｌに溶解した後、０．２Ｎ−水酸化ナトリウム水溶液５０ｍｌを添加し、２５℃で２時間ケン化する。次に、０．２Ｎ−塩酸５０ｍｌを添加し、フェノールフタレインを指示薬として、０．２Ｎ−水酸化ナトリウム水溶液（０．２Ｎ−水酸化ナトリウム規定液）で、脱離した酢酸量を滴定する。また、同様の方法によりブランク試験（試料を用いない試験）を行う。そして、下記式にしたがってＡＶ（酢化度）（％）を算出する。
ＡＶ（％）＝（Ａ−Ｂ）×Ｆ×１．２０１／試料重量（ｇ）
Ａ：０．２Ｎ−水酸化ナトリウム規定液の滴定量（ｍｌ）
Ｂ：ブランクテストにおける０．２Ｎ−水酸化ナトリウム規定液の滴定量（ｍｌ）
Ｆ：０．２Ｎ−水酸化ナトリウム規定液のファクター
【００３２】
（吸光度法色相）
本開示のセルロースアセテートの波長４３０ｎｍにおける吸光度法色相の値は、０．６５ｃｍ−１以下が好ましく、０．５０ｃｍ−１以下がより好ましく、０．４５ｃｍ−１以下がさらに好ましい。波長４３０ｎｍにおける吸光度法色相の値は、より小さい方が色相に優れるため好ましく、下限は特に限定されない。
【００３３】
後述するセルロースアセテートの製造方法によれば、上記一般式（ａ）で表される化合物を十分に低減できるため、優れた吸光度法色相を有するセルロースアセテートを得ることができる。
【００３４】
セルロースアセテートの波長４３０ｎｍにおける吸光度法色相は、以下の方法により求めることができる。セルロースアセテート濃度既知のＤＭＳＯ溶液をサンプルとして調製し、波長λ＝４３０ｎｍの吸光度及び波長λ＝７４０ｎｍの吸光度をそれぞれ測定してそれらの吸光度の差を求め、さらにセルロースアセテート濃度を１００％換算して得られた値を波長４３０ｎｍにおける吸光度法色相とする。下記式のとおりである。
【００３５】
吸光度法色相（ｃｍ−１）＝吸光度（Ａ−Ｂ）／セル厚（ｃｍ）／セルロースアセテート濃度（重量％）×１００
吸光度：分光光度計  島津製作所社製ＵＶ−１７００
Ａ：４３０ｎｍの吸光度（液の黄色味を測定）
Ｂ：７４０ｎｍの吸光度（液の濁りを測定：ベースライン）
セルロースアセテート濃度（重量％）：絶乾セルロースアセテート重量（ｇ）／セルロースアセテート溶液全体重量（ｇ）×１００
絶乾セルロースアセテート重量（ｇ）：セルロースアセテートの重量（ｇ）×（１−含水率（％）/１００）
含水率（％）：赤外線水分計  ＭＥＴＴＬＥＲ  ＴＯＬＥＤＯ  ＨＢ４３
【００３６】
（６％粘度）
本開示のセルロースアセテートは、６％粘度が６０ｍＰａ・ｓ以上が好ましく、８０ｍＰａ・ｓ以上がより好ましく、９０ｍＰａ・ｓ以上がさらに好ましく、１００ｍＰａ・ｓ以上が最も好ましい。また、１６０ｍＰａ・ｓ以下、１３０ｍＰａ・ｓ以下、１１０ｍＰａ・ｓ以下であってよい。
【００３７】
６％粘度が６０ｍＰａ・ｓ未満であると、セルロースアセテートの分子量も小さくなりすぎ、成形体にした場合にその機械的強度（特に脆性）に劣る傾向がある。また、６％粘度が１６０ｍＰａ・ｓを超えると、セルロースアセテートの製造工程においてセルロースアセテートを含む混合液を沈殿槽へラインを通じて送ると、そのライン中でセルロースアセテートが閉塞しやすく、セルロースアセテートの生産効率が低下してしまう。さらに、本開示のセルロースアセテートを繊維、フィルム等の成形体とする場合、その成形工程において、メチレンクロライドやアセトン等の溶剤に溶解した溶液（言い換えれば、ドープ）とするところ、この溶液（ドープ）が、濾材を閉塞したりし易いため、これら成形体の生産効率が低下する場合がある。
【００３８】
６％粘度は、乾燥試料３．００ｇを、９５％アセトン水溶液３９．９０ｇで溶解させた６ｗｔ／ｖｏｌ％の溶液をオストワルド粘度計を使用して測定した粘度である。
【００３９】
（ろ過度）
本開示のセルロースアセテートのろ過度ＫＷとしては、４００ｍｌ−１以下が好ましく、２００ｍｌ−１以下がより好ましく、１００ｍｌ−１以下がさらに好ましく、９５ｍｌ−１以下が最も好ましい。
【００４０】
ろ過度は、以下の方法により測定することができる。９５％アセトン水溶液に、２０重量％濃度となるように溶解したセルロースアセテート溶液を３０℃、一定圧力（２ｋｇｆ／ｃｍ２）下で、所定のろ布金巾（直径１５ｍｍ、ろ過面積１．７７ｃｍ２）に通し、ろ過する。この時、ろ過開始後２０分までのろ過量をＰ１（ｍｌ）、２０分より６０分までのろ過量をＰ２（ｍｌ）として測定し、下記式によりろ過度ＫＷ（ｍｌ−１）を算出する。
ＫＷ＝〔（２−Ｐ２／Ｐ１）／（Ｐ１＋Ｐ２）〕×１０４
【００４１】
ここで、ろ過度ＫＷは、上記セルロースアセテート溶液中の不溶解成分量の多少を示していることから、ろ過性の指標となる。上記式に従えば、ＫＷ値が小さい程、溶液の不溶解成分量が少なく、セルロースアセテートのろ過性が良好であることを示す。
【００４２】
（糖鎖成分の構成比）
本開示のセルロースアセテートの糖鎖成分の構成比としては、マンノース単位（Ｍａｎ）、キシロース単位（Ｘｙｌ）、及びグルコース単位（Ｇｌｃ）の３成分の合計を１００として、マンノース単位（Ｍａｎ）及びキシロース単位（Ｘｙｌ）の合計含量（モル％）は、５．０以下が好ましく、４．０以下がより好ましい。また、原料となるパルプ製造における環境負荷、ならびに製造コストの観点からは、マンノース単位（Ｍａｎ）及びキシロース単位（Ｘｙｌ）の合計含量（モル％）は、１．０以上であってよい。
【００４３】
糖鎖成分の構成比は、クロマトグラフィにより測定することができる。
【００４４】
本開示のセルロースアセテートは、後述のセルロースアセテートの製造方法により製造することができる。
【００４５】
［セルロースアセテートの製造方法］
本開示のセルロースアセテートの製造方法は、パルプと酢酸とを接触させて前処理する工程（１）、前記前処理をした後、前記パルプに含まれるセルロースを無水酢酸と反応させてアセチル化する工程（２）、前記アセチル化により得られたセルロースアセテートを加水分解する工程（３）、及び前記加水分解によりアセチル置換度が調整されたセルロースアセテートを沈殿する工程（４）を有し、前記加水分解工程（３）までにジアセトアミドを添加するものである。ジアセトアミドは、加水分解工程（３）までの何れかの工程において添加されていればよい。
【００４６】
（パルプ）
本開示のセルロースアセテートの原料となるセルロース源として、パルプを用いることができる。パルプとしては、例えば、木材パルプ、及びリンターパルプが挙げられる。特には、木材パルプを用いることができる。
【００４７】
木材パルプとしては、針葉樹パルプ及び広葉樹パルプが挙げられる。針葉樹パルプとしては、例えば、トウヒ、マツ、及びツゲ等から得られる針葉樹パルプが挙げられる。広葉樹パルプとしては、例えば、ユーカリ、及びアカシア等が挙げられる。パルプは単独で又は二種以上組み合わせてもよく、例えば、針葉樹パルプと広葉樹パルプとを併用してもよい。
【００４８】
原料となるパルプのα−セルロース含有率が低い場合でも本開示のセルロースアセテートの製造方法により、優れた吸光度法色相を有するセルロースアセテートを得ることができるが、本開示のセルロースアセテートの製造方法において、原料となるパルプのα−セルロース含有率は、８５重量％以上が好ましく、９０重量％以上がより好ましい。α−セルロース含有率は、９８重量％以下、９６重量％以下が好ましく、９５重量％以下が特に好ましい。α−セルロース含有率としては、９０重量％以上で９５重量％以下が特に好ましい。
【００４９】
α−セルロース含有率が９８重量％を超えるパルプは、セルロースに由来するフルフラール含有量がもともと少なく、アセチル化工程でのパルプにおけるフルフラール含有量も少ない。α−セルロース含有率が９８重量％を超えるパルプを原料として得られるセルロースアセテートの色相は良好となるが、このようなα−セルロース含有率が高い原料の入手が今後困難となることが予想される。
【００５０】
また、α−セルロース含有率が９８重量％を超えるパルプは、通常溶解パルプとよばれ、特殊な精製法を用いて調製されるが、このような調製方法は環境負荷が大きい。将来、環境負荷の軽減がより要求されることが予想されるため、将来的な資源供給で不安がある。
【００５１】
一方、α−セルロース含有率が８５重量％未満のパルプの場合には、本発明の解決課題以外にゲルなどの問題が生じ易いし、フルフラールが多くなりすぎ、本発明の効果が十分には得られない場合もある。
【００５２】
α−セルロース含有率は、以下のようにして求めることができる。重量既知のパルプを２５℃で１７．５％と９．４５％の水酸化ナトリウム水溶液で連続的に抽出し、その抽出液の可溶部分に対して重クロム酸カリウムで酸化し、酸化に要した重クロム酸カリウムの容量からβ，γ−セルロースの重量を決定する。初期のパルプの重量からβ，γ−セルロース重量を引いた値を、パルプの不溶部分の重量、α−セルロースの重量とする（ＴＡＰＰＩ  Ｔ２０３）。初期のパルプの重量に対する、パルプの不溶部分の重量の割合が、α−セルロース含有率（重量％）である。
【００５３】
本開示のセルロースアセテートの製造方法において、原料となるパルプのα−セルロース含有率の違いにより、得られるセルロースアセテートの糖構成比が変化する。原料となるパルプのα−セルロース含有率が低い場合には、セルロースアセテートの糖構成比として当然、キシランやマンナンの含有割合が多くなる。
【００５４】
パルプは、シート状のものを用いることができる。この場合、シートの坪量が３００ｇ／ｍ２以上８５０ｇ／ｍ２以下で、密度が０．４０ｇ／ｃｍ３以上０．６０ｇ／ｃｍ３以下、また、破裂強度が５０ｋＰａ以上１０００ｋＰａ以下のものが好ましいが、これらに限定されるものではない。
【００５５】
（解砕）
本開示のセルロースアセテートの製造方法においては、予めパルプを解砕する工程を有してもよい。これにより、以降の工程で反応が効率的に均一に進み、取扱いも容易になる。解砕工程は、特に、パルプがシート状の形態で供給されるような場合に有効である。
【００５６】
パルプ、特には木材パルプを解砕する方法としては、湿式解砕法と乾式解砕法とがある。湿式解砕法は、パルプ（特に、シート状のパルプ）に水または水蒸気などを添加して解砕する方法である。湿式解砕法としては、例えば、蒸気による活性化と反応装置中での強い剪断攪拌を行う方法や、希酢酸水溶液中で離解してスラリーとした後、脱液と酢酸置換を繰り返す、いわゆるスラリー前処理を行う方法等が挙げられる。また、乾式解砕法は、パルプ（特に、シート状のパルプ）を乾燥状態のまま解砕する方法である。乾式解砕法としては、例えば、ピラミッド歯を有するディスクリファイナーで粗解砕したパルプを、線状歯を有するディスクリファイナーで微解砕する方法や、内壁にライナーを取付けた円筒形の外箱と、外箱の中心線を中心として高速回転する複数の円板と、各円板の間に前記中心線に対して放射方向に取り付けられた多数の翼とを備えたターボミルを用い、翼による打撃と、ライナーへの衝突と、高速回転する円板、翼及びライナーの三者の作用で生じる高周波数の圧力振動とからなる三種類の衝撃作用により、外箱の内部に供給される被解砕物を解砕する方法等が挙げられる。
【００５７】
本開示のセルロースアセテートの製造方法においては、これらの解砕方法をいずれも適宜使用することができるが、特に、ディスクリファイナー及びターボミルを順に用いて二段解砕する方法により未反応セルロースを低減でき、得られるセルロースアセテートのろ過度が向上できるため（言い換えれば、ろ過度の値を低くできるため）好ましい。
【００５８】
（前処理）
パルプと酢酸とを接触させて前処理する工程（１）において、酢酸は、例えば、パルプに含まれるセルロース１００重量部に対して、好ましくは１０重量部以上５００重量部以下を添加することにより接触させることができる。この時、酢酸は、９９重量％以上の濃度のものを用いることができる。
【００５９】
パルプと酢酸とを接触させる方法としては、例えば、酢酸もしくは１〜１０重量％の硫酸を含む酢酸（含硫酢酸）を一段階で添加する方法、または、酢酸を添加して一定時間経過後、含硫酢酸を添加する方法、含硫酢酸を添加して一定時間経過後、酢酸を添加する方法等の酢酸または含硫酢酸を２段階以上に分割して添加する方法等が挙げられる。添加の具体的手段としては、噴霧してかき混ぜる方法が挙げられる。
【００６０】
そして、前処理による、パルプに含まれるセルロースの活性化は、パルプに酢酸及び／または含硫酢酸を添加した後、１７℃以上４０℃以下の条件下で０．２時間以上４８時間以下静置する、または１７℃以上４０℃以下の条件下で０．１時間以上２４時間以下密閉及び攪拌すること等により行うことができる。
【００６１】
パルプと酢酸とを接触させて前処理する工程（１）において、前記酢酸にジアセトアミドを添加してもよく、ジアセトアミドの添加量としては、前記酢酸に対し、３５０ｐｐｍ以上１５００ｐｐｍ以下であってよい。前処理する工程（１）において、前記酢酸にジアセトアミドを添加することにより、無水酢酸へのジアセトアミドの添加が不要となる。
【００６２】
（アセチル化）
前記パルプに含まれるセルロースを無水酢酸と反応させてアセチル化する工程（２）において、アセチル化は、具体的には、例えば、酢酸、無水酢酸及び硫酸からなる混合物に、前処理により活性化したパルプに含まれるセルロースを添加すること、または前処理により活性化したパルプに含まれるセルロースに、酢酸と無水酢酸との混合物及び硫酸を添加すること等により開始することができる。ここで、酢酸は、９９重量％以上の濃度のものを用いることができる。硫酸は、９８重量％以上の濃度のものを用いることが好ましい。
【００６３】
酢酸と無水酢酸との混合物を調整する場合、酢酸と無水酢酸とが含まれていれば、特に限定されないが、酢酸と無水酢酸との割合としては、酢酸３００重量部以上６００重量部以下に対し、無水酢酸２００重量部以上４００重量部以下が好ましく、酢酸３５０重量部以上５３０重量部以下に対し、無水酢酸２４０重量部以上２８０重量部以下がより好ましい。
【００６４】
パルプに含まれるセルロース、酢酸と無水酢酸との混合物、及び硫酸の割合としては、パルプに含まれるセルロース１００重量部に対して、酢酸と無水酢酸の混合物は５００重量部以上１０００重量部以下が好ましく、硫酸は５重量部以上１５重量部以下であること好ましく、７重量部以上１３重量部以下がより好ましく、８重量部以上１１重量部以下がさらに好ましい。
【００６５】
前記パルプに含まれるセルロースを無水酢酸と反応させてアセチル化する工程（２）において、無水酢酸にジアセトアミドを添加することが好ましい。ジアセトアミドの添加量としては、無水酢酸の重量に対し、１０ｐｐｍ以上５００ｐｐｍ以下が好ましく、５０ｐｐｍ以上２００ｐｐｍ以下がより好ましい。この範囲にあることで、特に優れた色相を有するセルロースアセテートを得ることができる。
【００６６】
ジアセトアミドの添加方法としては、前記パルプに含まれるセルロースを前記無水酢酸と反応させる前に、無水酢酸に添加しておくことが好ましい。言い換えれば、予めジアセトアミドを無水酢酸溶液として調製しておくことが好ましい。これによりパルプに均一に接触させることで、均一に着色抑制効果を発現できるためである。
【００６７】
アセチル化工程（２）は、以下のように減圧条件下または常圧条件下にて行う場合があるため、それぞれの場合に分けて述べる。
【００６８】
＜減圧条件＞
減圧条件下のアセチル化工程（２）においては、少なくともアセチル化反応開始時にアセチル化反応系内の真空度を７０Ｔｏｒｒ（９．３ｋＰａ）以下とすることが好ましい。下限は特に限定されないが、例えば６０Ｔｏｒｒ（８．０ｋＰａ）以上である。これにより、アセチル化反応のため無水酢酸の溶媒として酢酸を用いた場合に、酢酸の蒸発を促してアセチル化反応で消費された無水酢酸の濃度を高め、アセチル化反応を促すことができ、無水酢酸及び溶媒の使用率を低減することができ、セルロースアセテートの生産性を向上することができる。この方法では、アセチル化反応に伴う温度上昇を抑えるための酢酸及び無水酢酸の混合溶液の冷却が不要になる利点がある。
【００６９】
少なくともアセチル化反応開始時から、セルロースアセテートが不均一から均一状態に変換するまで、アセチル化反応系内の真空度を７０Ｔｏｒｒ（９．３ｋＰａ）以下とすることがより好ましい。アセチル化反応に伴う温度上昇を抑えるためである。
【００７０】
アセチル化反応系内の真空度を７０Ｔｏｒｒ（９．３ｋＰａ）以下とする場合のアセチル化工程（２）の手順の一例を示す。前処理工程（１）により活性化したセルロースパルプと、酢酸及び無水酢酸からなる混合物とを接触させた後、アセチル化反応系内を真空ポンプなどを用いて減圧にして、真空度を７０Ｔｏｒｒ（９．３ｋＰａ）以下に調節する。続いて、硫酸と酢酸とを含有する混合物を添加してアセチル化反応を開始し、蒸発する酢酸、無水酢酸の混合物の蒸気をコンデンサで凝縮して、反応系外に留出させる。これにより、反応生成物は徐々に濃縮され、所定量（目的の反応率に相当する留出量）留出したとき、もしくは留出する液がほとんど無くなったとき反応系内を常圧にし、常圧時もしくは反応系内の温度上昇が止まったときから１分以上３０分以下の間保持する。
【００７１】
アセチル化反応系内の真空度を７０Ｔｏｒｒ（９．３ｋＰａ）以下とする場合、アセチル化反応系内の最高到達温度としては、５５℃以上７５℃以下とすることが好ましく、６０℃以上７０℃以下とすることがより好ましい。
【００７２】
アセチル化反応系内の最高到達温度を５５℃以上７５℃以下とする場合、あらかじめ冷却しない酢化混液（酢酸、無水酢酸、及び硫酸を含む混合溶液）にパルプを投じて撹拌することで、無水酢酸の反応熱が生じ、昇温することで実現することができる。具体的には、例えば、セルロースパルプ１００重量部に対して、２００重量部以上４００重量部以下の無水酢酸と５重量部以下の酸性触媒（例えば硫酸）を含む混合物を添加し、２０分以上４０分以下の時間を要して最終５５℃以上７５℃以下の温度に到達させることができる。
【００７３】
また、減圧条件下でのアセチル化反応にかかる時間は、４０分以上６０分以下が望ましい。本開示において、アセチル化にかかる時間とは、セルロースパルプが、無水酢酸と反応を開始した時点（特に、セルロースパルプが、無水酢酸、溶媒及び触媒と接触してアセチル化反応を開始した時点）から中和剤投入までの時間をいう。
【００７４】
＜常圧条件＞
常圧条件下のセルロースアセテートの製造方法について述べる。常圧条件でアセチル化する場合には、反応温度を制御するために、添加する無水酢酸、酢酸を低温にする必要がある。
【００７５】
アセチル化反応系内の最高到達温度としては、中温度領域が好ましい。具体的には、３８℃以上５２℃以下とすることが好ましく、４２℃以上５０℃以下とすることがより好ましい。より色相に優れたセルロースアセテートが得られるためである。
【００７６】
アセチル化反応系内の最高到達温度が中温度領域となるように、アセチル化を行う場合は、無水酢酸を予冷する工程を有することが好ましい。また、無水酢酸以外にも、酢酸及び触媒等をセルロースと接触させる場合は、それらを全て予冷しておくことがより好ましい。無水酢酸、酢酸及び触媒等の混合溶液を調製してから、予冷してもよい。予冷温度は、−２５℃以上−１０℃以下であること好ましく、−２２℃以上−２０℃以下がより好ましい。上記範囲とすることにより、アセチル化工程（２）において反応系内の最高到達温度を、中温度領域（３８℃以上５２℃以下程度）とすることができ、より色相に優れたセルロースアセテートが得られるためである。
【００７７】
例えば、溶媒として酢酸、アセチル化剤として無水酢酸、触媒として硫酸を含む酢化混液を、予め−２５℃以上−１０℃以下に冷却しておき、当該酢化混液にセルロース（パルプ）を投じて撹拌する。無水酢酸の量はこれと反応するセルロース及び系内に存在する水分量よりかなり過剰に使用する。これにより、冷却された酢化混液は無水酢酸の反応熱により昇温するが最高到達温度を３８℃以上５２℃以下とすることができる。撹拌条件下、外部から反応系の内外には一切の熱は加えず行うこと、または併せて、撹拌条件下、反応系を冷媒により冷却して中温に調整することもできる。
【００７８】
アセチル化工程（２）において用いる反応器としてはセルロースアセテートを製造するときに通常使用される公知の反応器（酢化反応器）が使用出来るが、好ましくは混和型反応器である。
【００７９】
また、常圧条件下でのアセチル化反応にかかる時間は、６０分以上９０分以下が望ましい。ここで、アセチル化にかかる時間とは、セルロースパルプが、無水酢酸と反応を開始した時点（特に、セルロースパルプが、無水酢酸、溶媒及び触媒と接触してアセチル化反応を開始した時点）から中和剤投入までの時間をいう。
【００８０】
アセチル化反応初期は固液不均一系での反応となるので、解重合アセチル化反応を抑えつつアセチル化反応を進ませ未反応物を減らすため可能な限り時間を掛けて昇温するのが良いが、生産性の観点からは、４５分以下、さらに好ましくは３０分以下で昇温を行うことが好ましい。
【００８１】
（加水分解）
前記アセチル化により得られたセルロースアセテートは、ほぼ全ての水酸基がアセチル基に置換されている状態であり、これを所望の置換度に調整するために加水分解を行う必要がある。前記アセチル化反応の触媒として硫酸を用いた場合、当該硫酸は、硫酸エステルとしてセルロースに結合しているため、加水分解する工程（３）においては、前記アセチル化反応終了後、熱安定性向上のためこの硫酸エステルを加水分解して除去する目的もある。
【００８２】
アセチル置換度の調整は、水（水蒸気を含む）；希酢酸；または、カルシウム、マグネシウム、鉄、アルミニウム若しくは亜鉛等の炭酸塩、酢酸塩、水酸化物若しくは酸化物；などからなる中和剤を添加して、アセチル化反応を停止することにより行うことができる。水は、セルロースアセテートを含む反応混合物中に存在する無水酢酸と反応してカルボン酸を生成させ、アセチル置換度を調整した後のセルロースアセテートを含む反応混合物の水分量がカルボン酸に対し５ｍｏｌ％以上７０ｍｏｌ％以下になるように添加することができる。５ｍｏｌ％未満であると、加水分解反応が進まず解重合が進み、低粘度のセルロースアセテートとなり、７０ｍｏｌ％を超えると、アセチル化反応終了後のセルロースアセテート（加水分解前のセルロースアセテート）が析出し加水分解反応系から出るため、析出したセルロースアセテートの加水分解反応が進まなくなる。
【００８３】
なお、希酢酸とは、酢酸濃度が、１重量％以上５０重量％以下の酢酸水溶液をいう。また、酢酸マグネシウム水溶液を用いる場合は、当該水溶液における酢酸マグネシウムの濃度は５重量％以上３０重量％以下が好ましい。
【００８４】
また、セルロースアセテートを含む反応混合物における硫酸イオン濃度が高いと効率よく硫酸エステルを除去することができないため、酢酸マグネシウム等の酢酸のアルカリ土類金属塩の水溶液又は酢酸−水混合溶液を添加して不溶性の硫酸塩を形成させることにより、硫酸イオン濃度を低下させることが好ましい。セルロースアセテート１００重量部（セルロース換算）に対し、セルロースアセテートを含む反応混合物の硫酸イオンを１重量部以上６重量部以下に調整することが好ましい。なお、例えば、セルロースアセテートを含む反応混合物に酢酸マグネシウムの酢酸−水混合溶液を添加することにより、アセチル化反応の停止とセルロースアセテート１００重量部（セルロース換算）に対する硫酸イオンの重量比の低下とを同時に行うこともできる。
【００８５】
加水分解工程（３）においては、水蒸気を用いた高温で加水分解を行う方法がある（高温熟成）。
【００８６】
加水分解工程（３）は、反応系内の温度が常温（中温）または高温のいずれにおいても行うことができる。常温において行う加水分解は、常温熟成と称し、反応系内の最高到達温度が５５℃以上１００℃未満である場合をいい、好ましくは５５℃以上９０℃未満である。高温において行う加水分解は、高温熟成と称し、反応系内の最高到達温度が１００℃以上２００℃以下の範囲をいう。高温熟成においては、水蒸気を用いて系内の温度を上昇させる。
【００８７】
また、セルロースアセテートの加水分解は、常温（中温）下で行うことが色相の点で好ましい。すなわち加水分解反応が充分に進行し、高温に比べて低品位のパルプに起因するヘミセルロース成分の解重合が生じにくく、より色相に優れたセルロースアセテートが得られるためである。
【００８８】
尚、加水分解工程を高温下で行うと、常温（中温）に比べ色相は悪化するが、ヘミセルロースを化学的に微細化できるため、ろ過度は良化する。しかし、本開示のセルロースアセテートの製造方法を用いれば、加水分解工程を高温で行った場合でも色相の悪化を抑制できる。
【００８９】
（沈殿）
前記加水分解によりアセチル置換度が調整されたセルロースアセテートを沈殿する工程（４）においては、セルロースアセテートを含む混合物と水又は希酢酸等の沈殿剤とを混合し、生成したセルロースアセテート（沈殿物）を分離して沈殿物を得ることができる。また、沈殿剤としては、希酢酸が好ましい。
【００９０】
さらに、その沈殿物を水洗して遊離の金属成分や硫酸成分などを除去してもよい。特に、セルロースアセテートの熱安定性を高めるため、水洗の際に、その水に安定剤として、アルカリ金属化合物及び／又はアルカリ土類金属化合物、特に水酸化カルシウムなどのカルシウム化合物を添加することが好ましい。
【００９１】
セルロースアセテートを沈殿工程（４）の後、セルロースアセテートを乾燥させてもよい。乾燥の方法としては特に限定されず、公知のものを用いることができ、例えば、送風や減圧などの条件下乾燥を行うことができる。乾燥方法としては、例えば、熱風乾燥が挙げられる。
【００９２】
従来の技術として、セルロースアセテートの製造工程において、有機溶媒を添加する方法や（特許文献２）、二酢酸セルロースを良好な溶解性を有する溶媒に一旦溶解した後、これを回収する方法（特許文献３）が挙げられるが、これらは、α−セルロース含有率の低い低品位パルプを用いるときのみ効果を及ぼすものであって、α−セルロース含有率の高いパルプを用いる際は利用できない。
【００９３】
本開示のセルロースアセテートの製造方法によれば、着色の原因となる物質（例えば、フルフラール）を原料から抽出または除去するのではなく、その着色の原因となる物質を生じる重合反応を阻害することができる。このように、従来の技術とは異なり、着色の原因となる物質（例えば、フルフラール）を原料から少なくするのではなく、着色の原因となる物質（例えば、フルフラール）が製品中に残留する化学変化を防止することにより、着色の原因となる物質（例えば、フルフラール）を原料から殊更に少なくしなくても、色相がよいセルロースアセテートを得ることができる。
【００９４】
すなわち、着色の原因となる物質（例えば、フルフラール）の低分子化合物がセルロースアセテート中に残留しにくいという点を利用して、高分子化を防止することで、通常の工程で低分子の着色物原因物質は除去される。
【００９５】
このため、単位量の原料から得られるセルロースアセテートの量が低下する（言い換えれば収率が低下する）懸念がない。さらに、セルロースアセテートの沈殿工程の後に、沈殿物の水洗を行うだけで、過剰なジアセトアミドは除去されることから、さらに、セルロースアセテートからジアセトアミドを分離する工程を導入する必要がない。このため、本開示のセルロースアセテートの製造方法は、生産性にも優れる。
【実施例】
【００９６】
以下、実施例により本発明を具体的に説明するが、本発明は、これらの実施例によりその技術的範囲が限定されるものではない。
【００９７】
後述する実施例及び比較例に記載の各物性は以下の方法で評価した。
【００９８】
＜α−セルロース含有率＞
重量既知のパルプを２５℃で１７．５％と９．４５％の水酸化ナトリウム水溶液で連続的に抽出し、その抽出液の可溶部分に対して重クロム酸カリウムで酸化し、酸化に要した重クロム酸カリウムの容量からβ，γ−セルロースの重量を決定した。初期のパルプの重量からβ，γ−セルロース重量を引いた値を、パルプの不溶部分の重量、つまりα−セルロースの重量とした（ＴＡＰＰＩ  Ｔ２０３）。初期のパルプの重量に対する、パルプの不溶部分の重量の割合が、α−セルロース含有率（重量％）である。
【００９９】
＜アセチル総置換度＞
アセチル総置換度は、上記の手塚の方法に従い、1Ｈ−ＮＭＲを用いた方法により測定した。
【０１００】
＜吸光度法色相＞
（１）セルロースアセテートの含水率測定
赤外線水分計（ＭＥＴＴＬＥＲ  ＴＯＬＥＤＯ  ＨＢ４３）を用いて、セルロースアセテートの含水率を測定し、記録用紙に記録した。
【０１０１】
（２）吸光度の測定
まずサンプル調製を行った。１）三角フラスコにＤＭＳＯ９５．００ｇを計量した。２）三角フラスコにスターラー回転子を入れ、セロファン、シリコン栓をして攪拌した。３）セルロースアセテートサンプル５．００ｇを薬包紙等に計量し攪拌している三角フラスコ内に添加した。４）セロファン、シリコン栓をしてスターラーで１ｈｒ攪拌した。５）回転振盪機（高速）で２ｈｒ振盪した。６）回転振盪機から取り外した後３０分間静置し脱泡し、サンプルを調製した。
【０１０２】
次に、吸光度の測定を行った。サンプル調製後直ちに、つまり回転振盪機から取り外した後３０分間静置し脱泡した後直ちに、島津製作所社製ＵＶ−１７００にて波長λ＝４３０ｎｍの吸光度及び波長λ＝７４０ｎｍの吸光度を測定した。具体的には、１）測定する３０分以上前に装置の電源を入れ、装置が安定化したことを確認した。２）１０ｃｍガラスセルにレファレンス、ブランク液としてＤＭＳＯを入れベースライン補正を行った。３）三角フラスコ内のサンプルを気泡が発生しないように１０ｃｍガラスセルに移した。４）手前の測定側セルをサンプルが注入されたガラスセルに入れ替えた。５）スタートボタンを押して測定を開始した。６）表示された測定結果を記録用紙に記録した。
【０１０３】
（３）吸光度法色相
以下の計算式で得られた数値をセルロースアセテートのその溶媒における「吸光度法色相」値とした。
吸光度法色相（ｃｍ−１）＝吸光度（Ａ−Ｂ）／セル厚（ｃｍ）／セルロースアセテート濃度（重量％）×１００
吸光度：分光光度計  島津製作所社製ＵＶ−１７００
Ａ：４３０ｎｍの吸光度（液の黄色味を測定）
Ｂ：７４０ｎｍの吸光度（液の濁りを測定：ベースライン）
セルロースアセテート濃度（重量％）：絶乾セルロースアセテート重量（ｇ）／セルロースアセテート溶液全体重量（ｇ）×１００
絶乾セルロースアセテート重量（ｇ）：セルロースアセテートの重量（ｇ）×（１−含水率（％）/１００）
含水率（％）：上記赤外線水分計で測定した値
【０１０４】
＜６％粘度＞
三角フラスコに乾燥試料３．００ｇ、９５％アセトン水溶液３９．９０ｇを採取し、密栓して約１時間攪拌した。その後、回転振盪機で約１．５時間振盪して完溶させた。得られた６ｗｔ／ｖｏｌ％の溶液を所定のオストワルド粘度計の標線まで移し、２５±１℃で約３０分間整温した。計時標線間の流下時間を測定し、次式により６％粘度（ｍＰａ・ｓ）を算出した。
６％粘度（ｍＰａ・ｓ）＝流下時間（ｓ）×粘度計係数
【０１０５】
ここで、粘度計係数は、粘度計校正用標準液［昭和石油社製、商品名「ＪＳ−２００」（ＪＩＳ  Ｚ  ８８０９に準拠）］を用いて上記と同様の操作で流下時間を測定し、次式より求めた。
粘度計係数＝｛標準液絶対粘度（ｍＰａ・ｓ）×溶液の密度（０．８２７ｇ／ｃｍ３）｝／｛標準液の密度（ｇ／ｃｍ３）×標準液の流下秒数（ｓ）｝
【０１０６】
＜ろ過度＞
ろ過度は、以下の方法により測定した。９５％アセトン水溶液に、２０重量％濃度となるように溶解したセルロースアセテート溶液を３０℃、一定圧力（２ｋｇｆ／ｃｍ２）下で、所定のろ布金巾（直径１５ｍｍ、ろ過面積１．７７ｃｍ２）に通し、ろ過した。この時、ろ過開始後２０分までのろ過量をＰ１（ｍｌ）、２０分より６０分までのろ過量をＰ２（ｍｌ）として測定し、下記式によりろ過度ＫＷ（ｍｌ−１）を算出した。
ＫＷ＝〔（２−Ｐ２／Ｐ１）／（Ｐ１＋Ｐ２）〕×１０４
【０１０７】
＜糖鎖成分の構成比＞
充分に乾燥した試料２００ｍｇを精秤し、７２％硫酸３ｍＬを加え、氷水で冷却しながら超音波を用いて撹拌し、２時間以上かけて試料を完全に溶解させた。得られた溶液に蒸留水３９ｍＬを加えて十分に振盪し、窒素気流下、１１０℃で３時間還流した後、３０分間放冷した。次いで、炭酸バリウム１４ｇを加え、氷水で冷却しつつ超音波を用いて撹拌し、硫酸を中和した。３０分後、さらに炭酸バリウム１０ｇを加え、ｐＨ５．５〜６．５程度になるまで硫酸を中和し、ろ過した。得られた濾液を超純水で１００重量倍に希釈し、分析用の試料を調製した。
【０１０８】
得られた試料を下記の条件でイオンクロマトグラフィにより分析した。
高速液体クロマトグラフィ（ＨＰＬＣ：アジレント・テクノロジー社製Agilent 1200シリーズシステム）
検出器： CoronaPlus CAD検出器
カラム： Shodex社製、Asahipak NH2P-50 4E（２５０×４．６ｍｍ）
ガードカラム： Shodex社製、Asahipak NH2P-50G 4A
溶離液： 超純水／アセトニトリル（HPLC用）＝ 25／75(v／ v)
溶離液流量：１．０ｍＬ／分
カラム温度：２０℃
【０１０９】
なお、マンノース単位（Ｍａｎ）、キシロース単位（Ｘｙｌ）、及びグルコース単位（Ｇｌｃ）のモル比は、予め、マンノース、キシロース、及びグルコース標品を用いて作成した検量線より求めることができる。これらの３成分の合計を１００として各構成糖鎖成分の含量をモル％で表した。
【０１１０】
＜上記一般式（ａ）で表される化合物の含有量＞
上記一般式（ａ）で表される化合物の含有量は、次のとおり、高分子量不純物測定法にて測定した。５０℃のアセトン−水溶液（５０重量％−５０重量％）１３０ｇで、セルロースアセテート１０ｇを１時間洗浄した後、抽出して得た抽出液を濃縮し、上記測定条件のＨＰＬＣで分析し定量した。
【０１１１】
（実施例１）
セルロース原料として木材パルプ、レイアセタ−ＨＪ（含水率約３．０％、α−セルロース含有率９８重量％）を解砕機でフラッフ状に解砕した。フラッフ状のセルロースパルプ１００重量部を前処理機に入れ、氷酢酸３８重量部を散布して、前処理により活性化（２５℃、６０分）した。また、無水酢酸に対してジアセトアミドを２００ｐｐｍとなるように添加して溶解させ、無水酢酸溶液を調製した。前処理によって酢酸を含浸させたセルロースパルプを、酢化反応器に撹拌しながら入れ、酢化反応器に仕込んだ。さらに酢化反応器に氷酢酸２００重量部、無水酢酸溶液２７０重量部、硫酸１．１重量部を添加し、１２℃に冷却し、１０分かけて６０℃に到達させた後、８０分間保持して、アセチル化反応を行った。
【０１１２】
１１重量部の２４重量％酢酸マグネシウム酢酸−水混合溶液を酢化反応器に添加混合し、無水酢酸を分解し、アセチル化反応を停止した。その後、酢化反応器中の反応混合物を熟成槽（言い換えれば、オートクレーブ）に移した。次に、密閉下、撹拌しながらジャケットにゲージ圧５ｋｇ／ｃｍ２の水蒸気を吹き込み、９０分かけて１５０℃に昇温し、１５０℃で５０分間保持した。その後、熟成槽内（言い換えれば、オートクレーブ内）の反応物を、ノズルを通して少量ずつ大気下に取り出し、放冷した。冷却したセルロースアセテート溶液をミキサーで撹拌しながら、３倍量の１０％希酢酸中に投入し、フレーク状の沈殿物を得た。この沈殿物を十分量の流水で洗浄、及び脱水し、１００℃のオーブンで２時間乾燥し、セルロースアセテートを得た。得られたセルロースアセテート及び各原料の物性を評価した結果は、表１に示す。なお、表１中の「n.d」は、未検出を意味する。
【０１１３】
（比較例１）
無水酢酸に対してジアセトアミドを添加しなかった以外は、実施例１と同様にしてセルロースアセテートを得た。得られたセルロースアセテート及び各原料の物性を評価した結果は、表１に示す。
【０１１４】
【表１】
2020007516.tif 000004
【０１１５】
表１に示すように、製造工程において、ジアセトアミドを添加することで、６％粘度、ろ過度を維持したまま、着色に寄与する物質である、一般式（ａ）で表される化合物（不純物）が十分に少なく、色相た優れたセルロースアセテートを調製することができた。